(57)【特許請求の範囲】
【請求項１】
導電性支持体並びに該導電性支持体上に形成された電荷発生層及び電荷輸送層の少なくとも二層を有する電子写真感光体において、
該電荷発生層がオキシチタニウムフタロシアニン及び下記一般式（２）で示されるペリレン系化合物を含有することを特徴とする電子写真感光体。
一般式（２）
【化１】
0003715767.tif 000019
（式（２）中、Ａは置換基を有してもよい芳香族炭化水素基または置換基を有してもよい窒素原子を環内に含む２価の複素環基を示す。）
【請求項２】
前記オキシチタニウムフタロシアニンがＣｕＫα特性Ｘ線回折におけるブラッグ角（２θ±０．２°）の２７．３°に主たる回折ピークを有するオキシチタニウムフタロシアニンである請求項１に記載の電子写真感光体。
【請求項３】
オキシチタニウムフタロシアニンがＣｕＫα特性Ｘ線回折におけるブラッグ角（２θ±０．２°）の９．０°、１４．２°、２３．９°及び２７．１°にピークを有するオキシチタニウムフタロシアニンである請求項１に記載の電子写真感光体。
【請求項４】
請求項１〜３のいずれかに記載の電子写真感光体と、帯電手段、現像手段及びクリーニング手段からなる群より選ばれる少なくとも一つの手段とを一体に支持し、電子写真装置本体に着脱自在であることを特徴とするプロセスカートリッジ。
【請求項５】
請求項１〜３のいずれかに記載の電子写真感光体、帯電手段、像露光手段、現像手段及び転写手段を有することを特徴とする電子写真装置。
【発明の詳細な説明】
【０００１】
【発明の属する技術分野】
本発明は電子写真感光体並びに該電子写真感光体を備えたプロセスカートリッジ及び電子写真装置に関する。
【０００２】
【従来の技術】
有機光導電体を用いた電子写真感光体は、電荷発生材料を含有する電荷発生層と電荷輸送材料を含有する電荷輸送層を積層した機能分離型感光体の開発により感度、耐久性において著しい改善がなされ、幅広く実用化されるようになってきた。
【０００３】
特に近年、端末用プリンターとして従来のインパクト型のプリンターに代わり、電子写真技術を応用したノンインパクト型のプリンターが広く普及してきている。これらは主としてレーザー光を光源とするレーザービームプリンターであり、その光源としてはコスト、装置の大きさ等の点から半導体レーザーが用いられる。現在主として用いられる半導体レーザーはその発振波長が７９０±２０ｎｍと長波長のため、これらの長波長の光に十分な感度を有する電子写真感光体の開発が進められてきた。
【０００４】
このような長波長に対して感度を有する電荷発生材料として、従来から無金属フタロシアニンや金属フタロシアニン化合物が高い感度特性を有することから実用化に至っている。これらの中でも特にオキシチタニウムフタロシアニンは極めて高い感度特性を有しており、また他のフタロシアニン化合物と同様に様々な結晶形が存在する。
【０００５】
しかしながら、オキシチタニウムフタロシアニンを用いた電子写真感光体においては繰り返し使用時の電位安定性やフォトメモリー（蛍光灯照射部分の電位減衰）に関して必ずしも満足できるものではないといった欠点を有している。こうした欠点を改善するための処方的対策として電荷発生層を薄くしたり、電荷発生層中におけるオキシチタニウムフタロシアニンと結着樹脂との比率において結着樹脂の比率を上げる等の方法があるが、こうした対策では結果として感度を悪くすることになるため、完全な対策とはならない。
【０００６】
本発明者等は、こうした欠点を改善すべく、オキシチタニウムフタロシアニンを含有する電荷発生層に、特定のアゾ顔料を混合するか、あるいはオキシチタニウムフタロシアニンを含有する電荷発生層と特定のアゾ顔料を含有する電荷発生層を積層することによって、オキシチタニウムフタロシアニンの有する本来の高感度特性を損なうことなく、繰り返し使用時の電位安定性やフォトメモリーを改善することができることを見出した。即ち、本発明者等の検討によれば、オキシチタニウムフタロシアニンと特定のアゾ顔料を混合あるいは別個に積層するとそのこと自体によっても上記欠点の改善効果があるが、更に、この特定のアゾ顔料には８００ｎｍ付近に感度が全くないにも拘らず、化学的増感作用によりオキシチタニウムフタロシアニンの有する８００ｎｍ付近の感度が増感されるため、所望の感度を得るに必要なオキシチタニウムフタロシアニンの使用量を減らせることになり、この結果、上記欠点が改善されることになる。
【０００７】
なお、レーザービームプリンターと複写機の両方の機能を有する装置に対応できるパンクロマチックな感光体を得る目的で特開平３−３７６５６号公報にオキシチタニウムフタロシアニンにビスアゾ顔料を混合または積層する技術が提案されているが、これらのビスアゾ顔料では上記の欠点の改善効果はほとんど見当たらない。
【０００８】
【発明が解決しようとする課題】
本発明の目的は、繰り返し特性やフォトメモリーが改善され、高感度で高品位な画像を得られる電子写真感光体を提供することである。また該電子写真感光体を用いたプロセスカートリッジ並びに電子写真装置を提供することである。
【０００９】
【課題を解決するための手段】
本発明は導電性支持体並びに該導電性支持体上に形成された電荷発生層及び電荷輸送層の少なくとも二層を有する電子写真感光体において、
該電荷発生層がオキシチタニウムフタロシアニン及び下記一般式（２）で示されるペリレン系化合物を含有することを特徴とする電子写真感光体から構成される。
一般式（２）
【化２】
0003715767.tif 000002
（式（２）中、Ａは置換基を有してもよい芳香族炭化水素基または置換基を有してもよい窒素原子を環内に含む２価の複素環基を示す。）
【００１０】
また、本発明は前記本発明の電子写真感光体と、帯電手段、現像手段及びクリーニング手段からなる群より選ばれる少なくとも一つの手段とを一体に支持し、電子写真装置本体に着脱自在であることを特徴とするプロセスカートリッジから構成される。
【００１１】
また、本発明は前記本発明の電子写真感光体、帯電手段、像露光手段、現像手段及び転写手段を有することを特徴とする電子写真装置から構成される。
【００１２】
【発明の実施の形態】
一般式（２）で示されるペリレン系化合物は、下記一般式（１）で示されるペリレン系化合物
一般式（１）
【化３】
0003715767.tif 000003
（式（１）中、Ａは置換基を有してもよい芳香族炭化水素基または置換基を有してもよい窒素原子を環内に含む２価の複素環基を示す。）
の異性体であり、合成時にはこれらの混合物として得られる。電子写真感光体の作成時に用いる際、これ等を分離して一般式（２）で示されるペリレン系化合物を用いても、一般式（２）で示されるペリレン系化合物及び下記一般式（１）で示されるペリレン系化合物の混合物のまま用いても、特性に差は認められない。
前記一般式（１）及び一般式（２）中のＡの示す基として２価の芳香族炭化水素基としては、例えばｏ−フェニレン、ｏ−ナフチレン、ペリナフチレン、１，２−アントリレン、９，１０−フェナントリレン等の基が挙げられ、窒素原子を環内に含む２価の複素環基としては、例えば３，４−ピラゾールジイル、２，３−ピリジンジイル、４，５−ピリミジンジイル、６，７−インダゾールジイル、６，７−キノリンジイル等の基が挙げられる。
【００１３】
また、これ等の基が有してもよい置換基としては、メチル、エチル、プロピル等のアルキル基、フッ素原子、塩素原子、ヨウ素原子等のハロゲン原子、アセチル、ベンジル等のアシル基、ジメチルアミノ等のアルキルアミノ基、メトキシ、エトキシ、等のアルコキシ基、フェニルカルバモイル基、ニトロ基、シアノ基、カルボキシル基、トリフルオロメチル等のハロアルキル基等が挙げられる。
【００１４】
本発明において用いるオキシチタニウムフタロシアニン（以下、ＴｉＯＰｃと略称する）は下記の構造式を有する。
【化４】
0003715767.tif 000004
（式中、Ｘ１、Ｘ２、Ｘ２及びＸ２は塩素原子または臭素原子を示し、ｋ，ｍ，ｐ及びｒは０〜４の整数である。）
【００１５】
上記ＴｉＯＰｃの結晶形はいかなる型でもよいが、ＣｕＫα特性Ｘ線回折におけるブラッグ角（２θ±０．２°）の２７．３°に主たる回折ピークを有するものが特に好ましい。この回折パターンを図１に示した。あるいは、ＣｕＫα特性Ｘ線回折におけるブラッグ角（２θ±０．２°）の９．０°、１４．２°、２３．９°及び２７．１°にピークを有するものが特に好ましい。この回折パターンを図２に示した。
【００１６】
ＴｉＯＰｃの合成及び上記結晶形の製造は、特開昭６１−２３９２４８号公報、特開昭６２−６７０９４号公報、特開平３−２００７９０号公報、特開平３−１２８９７３号公報等に記載される方法によって実施することができる。
【００１７】
一般式（１）で示されるペリレン系化合物、本発明に用いる一般式（２）で示されるペリレン系化合物の具体例を表１に列挙するが、本発明に用いるペリレン系化合物はこれ等に限定されるものではない。化合物例は基本型において変化する部分のみを示すことによって全体構造を示すこととする。
【表１】
0003715767.tif 000005
【００１８】
一般式（１）または一般式（２）で示されるペリレン系化合物は、例えば、次の方法に従って合成できる。即ち、反応に不活性な有機溶媒中、下記構造式１のペリレン−３，４，９，１０−テトラカルボン酸二無水物と、下記一般式（３）で示される化合物を脱水縮合させることにより合成できる。
構造式（１）
【化５】
0003715767.tif 000006
一般式（３）
【化６】
0003715767.tif 000007
式中、Ａは一般式（１）におけると同義）
【００１９】
反応に用いる有機溶媒としては、ニトロベンゼン、ｏ−ジクロロベンゼン、トリクロロベンゼン、Ｎ−メチルピロリドン、α−クロロナフタレン、β−クロロナフタレン、α−メチルナフタレン、キノリン、ジフェニルメタン、ジフェニルエタン、エチレングルコール、ジフェニルエーテル等の高沸点溶剤が好ましい。反応温度は１５０−２５０℃が好ましい。また、反応を促進させるために酢酸、塩酸等の触媒を使用してもよい。
【００２０】
合成例（化合物例１の合成）
ペリレン−３，４，９，１０−テトラカルボン酸二無水物３．９ｇ（１０ミリモル）とｏ−アミノベンズアミド２．７ｇ（２０ミリモル）をニトロベンゼン４０ミリリットル中で１９０℃の温度条件で１５時間反応させた。析出した生成物をろ取し、５０ｍｌのクロロベンゼンで分散洗浄後、１００ｍｌのＤＭＦで分散洗浄し、更に１００ｍｌのメタノールで分散洗浄を２回繰り返した後乾燥した。得られた結晶は暗紫色を呈していた。収量４．９ｇ、収率８３％。
【００２１】
マススペクトル（Ｍ＋＝５９２）、元素分析値並びに赤外吸収スペクトル測定により下記構造式を有する化合物であることを確認した。元素分析値は次のとおりであった。
計算値（％）：Ｃ  ７７．０２  Ｈ  ２．７２  Ｎ  ９．４６
実験値（％）：Ｃ  ７６．４３  Ｈ  ２．８５  Ｎ  ９．２０
この赤外吸収スペクトルを図３に示した。
【００２２】
本発明の電子写真感光体は、電荷発生層の形成において、電荷発生材料としてＴｉＯＰｃと一般式（２）で示されるペリレン系化合物の少なくとも１種を混合して形成するか、あるいは別個に積層して形成することができる。
【００２３】
ＴｉＯＰｃと上記ペリエン系化合物を混合する場合（図４及び図７）、ＴｉＯＰｃ／ペリレン系化合物の混合比（ｗｔ／ｗｔ）は好ましくは９５／５〜４０／６０、より好ましくは９０／１０〜７０／３０である。ペリレン系化合物の混合比が９５／５より小さいと目的とする改善効果が不十分であり、また、ＴｉＯＰｃの混合比が４０／６０より小さいと長波長側の感度が低下するため好ましくない。
【００２４】
電荷発生層は上記混合比で混合した電荷発生材料を適当な結着樹脂と溶剤と共にサンドミル等によって分散するか、あるいは混合すべき電荷発生材料を別個に分散した液を所定の混合比になるように調整して得られる液を塗布することによって形成することができ、その膜厚は５μｍ以下、好ましくは０．１〜１．０μｍの薄膜層とすることが望ましい。
【００２５】
結着樹脂としては、例えばポリエステル、アクリル樹脂、ポリビニルカルバゾール、フェノキシ樹脂、ポリカーボネート、ポリビニルブチラール、ポリビニルベンザール、ポリスチレン、ポリビニルアセテート、ポリスルホン、ポリアリレート、塩化ビニリデン、アクリロニトリル共重合体等が挙げられる。
【００２６】
また、上記ＴｉＯＰｃと上記ペリレン系化合物を別個に積層する場合の層構成は、ペリレン系化合物を含有する層が電荷輸送層と接する形態の場合（図５及び図８）とＴｉＯＰｃを含有する層が電荷輸送層と接する形態の場合（図６及び図９）のいずれでもよく、後者の層構成の形態の場合、より本発明の効果が大きく、好ましい。ＴｉＯＰｃを含有する層の膜厚の好ましい範囲は０．１〜０．５μｍであるが、ペリレン系化合物を含有する層の膜厚はあまり厚くする必要はなく、０．０５〜０．２μｍ程度で十分の効果が得られる。
【００２７】
いずれの電子写真感光体においても、用いるペリレン系化合物の結晶形は非晶質であっても結晶質であってもよく。また必要に応じて一般式（２）で示されるペリレン系化合物を２種類以上組み合わせて使用することも可能である。
【００２８】
本発明の電子写真感光体は、導電性支持体上に上記の電荷発生層と電荷輸送層を積層した構成からなる。積層形態は、導電性支持体側から電荷発生層、電荷輸送層の順に積層、あるいはこの逆の順の積層であってもよいが、前者の積層構成が一般的である。以下、この構成を例として本発明の電子写真感光体について更に説明する。
【００２９】
導電性支持体としては導電性を有するものであればよく、アルミニウム、ステンレス等の金属あるいは導電層を設けた金属、プラスチック、紙等が挙げられ、形状としては円筒状またはフィルム状等が挙げられる。
【００３０】
導電性支持体と感光層との間にはバリヤー機能と接着機能を有する下引き層を設けることができる。下引き層の材料としてはポリビニルアルコール、ポリエチレンオキシド、エチルセルロース、カゼイン、ポリアミド、にかわ、ゼラチン等が用いられる。これらは適当な溶剤に溶解して導電性支持体上に塗布される。
【００３１】
更に導電性支持体と下引き層との間に、支持体のむらや欠陥の被覆及び画像入力がレーザー光の場合には散乱による干渉縞防止を目的とした導電層を設けることが好適である。これはカーボンブラック、金属粒子、金属酸化物等の導電性粉体を結着樹脂中に分散、塗布することによって形成できる。導電層の膜厚は５〜４０μｍ、好ましくは１０〜３０μｍである。
【００３２】
電荷輸送層は主として電荷輸送材料と結着樹脂とを溶剤中に溶解させた塗料を塗布、乾燥して形成する。電荷輸送材料としては各種のトリアリールアミン系化合物、スチルベン系化合物、ピラゾリン系化合物、オキサゾール系化合物、チアゾール系化合物、トリアリルメタン系化合物等が挙げられ、結着樹脂としては電荷発生層の形成に用いたものと同様の樹脂を用いることができる。
【００３３】
電子写真感光体の機械的強度を補うために保護層を設けてもよい。
【００３４】
電荷発生層、電荷輸送層等感光層の塗布方法としては、浸漬コーティング法、スプレーコーティング法、スピンナーコーティング法、ビードコーティング法、ブレードコーティング法、ビームコーティング法等が挙げられる。
【００３５】
本発明の電子写真感光体は、レーザービームプリンターに利用するのみならず、電子写真複写機、ＣＲＴプリンター、ＬＥＤプリンター、液晶プリンター、レーザー製版等の電子写真応用分野にも広く用いることができる。
【００３６】
図１０に本発明の電子写真感光体を有するプロセスカートリッジを有する電子写真装置の概略構成を示す。図において、６はドラム状の本発明の電子写真感光体であり、軸７を中心に矢印方向に所定の周速度で回転駆動される。感光体６は回転過程において、一次帯電手段８によりその周面に正または負の所定電位の均一帯電を受け、次いで、スリット露光やレーザービーム走査露光等の像露光手段（不図示）からの画像露光光９を受ける。こうして感光体６の周面に静電潜像が順次形成されていく。
【００３７】
形成された静電潜像は、次いで現像手段１０によりトナー現像され、現像されたトナー現像像は、不図示の給紙部から感光体６と転写手段１１との間に感光体６の回転と同期取りされて給送された転写材１２に、転写手段１１により順次転写されていく。像転写を受けた転写材１２は感光体面から分離されて像定着手段１３へ導入されて像定着を受けることにより複写物（コピー）として装置外へプリントアウトされる。像転写後の感光体６の表面は、クリーニング手段１４によって転写残りトナーの除去を受けて清浄面化され、更に前露光手段（不図示）からの前露光光１５により除電処理がされた後、繰り返し画像形成に使用される。なお、一次帯電手段８が帯電ローラー等を用いた接触帯電手段である場合は、前露光は必ずしも必要ではない。
【００３８】
本発明においては、上述の感光体６、一次帯電手段８、現像手段１０及びクリーニング手段１４等の構成要素のうち、複数のものをプロセスカートリッジとして一体に結合して構成し、このプロセスカートリッジを複写機やレーザービームプリンター等の電子写真装置本体に対して着脱可能に構成してもよい。例えば一次帯電手段８、現像手段１０及びクリーニング手段１４の少なくとも１つを感光体６と共に一体に支持してカートリッジ化し、装置本体のレール１７等の案内手段を用いて装置本体に着脱可能なプロセスカートリッジ１６とすることができる。また、画像露光光９は、電子写真装置が複写機やプリンターである場合には、原稿からの反射光や透過光を用いる、あるいは、センサーで原稿を読み取り、信号化し、この信号に従って行われるレーザービームの走査、ＬＥＤアレイの駆動及び液晶シャッターアレイの駆動等により照射される光である。
【００３９】
【実施例】
実施例１
１０％酸化アンチモンを含有する酸化スズで被覆した酸化チタン粉体５０部、レゾール型フェノール樹脂２０部、メチルセロソルブ２０部、メタノール５部及びシリコーンオイル（ポリジメチルシロキサンポリオキシアルキレン共重合体、平均分子量３，０００）０．００３部を１ｍｍφガラスビーズを用いたサンドミルで２時間分散し、この塗料をアルミニウムシリンダー（３０ｍｍφ×２６１ｍｍ）上に浸漬塗布し、１４０℃で４０分間乾燥させ、膜厚２０μｍの導電層を形成した。
【００４０】
この導電層の上にメトキシメチル化ナイロン（数平均分子量３２，０００）５部とアルコール可溶性共重合ナイロン（数平均分子量２９，０００）１０部をメタノール９５部に溶解した溶液を浸漬塗布し、乾燥して膜厚１μｍの下引き層を形成した。
【００４１】
ＣｕＫα特性Ｘ線回折におけるブラッグ角（２θ±０．２°）の２７．３°に主たる回折ピークを有するＴｉＯＰｃ（図１に回折パターンを示す）９部と化合物例１（一般式（１）／一般式（２）≒１の混合物）のペリレン系化合物１部をポリビニルブチラール（商品名エスレックＢＸ−１、積水化学（株）製）１０部をシクロヘキサノン４００部に溶解した液に添加し、１ｍｍφガラスビーズを用いたサンドミルで３時間分散し、これに４００部の酢酸エチルを加えて希釈した後回収して、これを下引き層上に浸漬塗布し、９０°で１０分間乾燥させ０．２５μｍの電荷発生層を形成した。
【００４２】
下記構造式の電荷輸送物質１０部
【化７】
0003715767.tif 000008
と、ビスフェノールＺ型ポリカーボネート（数平均分子量４５，０００）１０部をクロロベンゼン７０部に溶解した溶液を調製し、この溶液を電荷発生層上に浸漬塗布して、１０５°で６０分間乾燥し、膜厚２０μｍの電荷輸送層を形成し、電子写真感光体を作成した。
【００４３】
実施例２
実施例１において、ＴｉＯＰｃを７部、化合物例１を３部に代えた他は、実施例１と全く同様にして電子写真感光体を作成した。
【００４４】
実施例３
実施例１において、ＴｉＯＰｃを５部、化合物例１を５部に代えた他は、実施例１と全く同様にして電子写真感光体を作成した。
【００４５】
実施例４
実施例２において、ＴｉＯＰｃをＣｕＫα特性Ｘ線回折におけるブラッグ角（２θ±０．２°）の９．０°、１４．２°、２３．９°及び２７．１°にピークを有するＴｉＯＰｃ（図２に回折パターンを示す）に代えた他は、実施例２と全く同様にして電子写真感光体を作成した。
【００４６】
比較例１
実施例１において、ＴｉＯＰｃを１０部とし、ペリレン系化合物を用いない他は、実施例１と全く同様にして電子写真感光体を作成した。
【００４７】
比較例２
実施例１において、ＴｉＯＰｃを７部とし、ペリレン系化合物を用いない他は、実施例１と全く同様にして電子写真感光体を作成した。
【００４８】
比較例３
実施例４において、ＴｉＯＰｃを１０部とし、ペリレン系化合物を用いない他は、実施例１と全く同様にして電子写真感光体を作成した。
【００４９】
実施例１〜４で作成した電子写真感光体及び比較例１〜３で作成した電子写真感光体をレーザービームプリンター（商品名ＬＢＰ−ＳＸ、キヤノン（株）製）に装着して、暗部電位を−７００Ｖとし、これに８０２ｎｍのレーザー光を照射して明部電位が−１５０Ｖとなるレーザー光量を測定し、感度を比較した。
【００５０】
更に、５，０００枚連続プリントを行った時の暗部電位の変化量（ΔＶＤ）と明部電位の変化量（ΔＶＬ）を測定した。電位変動における負符号は電位の絶対値の低下を示し、正符号は電位の絶対値の増加を示す。
【００５１】
また、実施例１〜４で作成した電子写真感光体及び比較例１〜３で作成した電子写真感光体を蛍光灯（商品名ＦＶＬ１８型白色ランプ、松下電器（株）製）を用い、部分的に（非光照射部は遮光）照度１５００ルックスで５分間照射し、室温で１分間放置した後、上記レーザービームプリンターで明部電位における非光照射部と光照射部の電位差を測定した。（フォトメモリー＝｜非光照射部の電位−光照射部の電位｜）結果を表２に示す。
【００５２】
【表２】
0003715767.tif 000009
【００５３】
この結果から知られるように、実施例１〜３の電子写真感光体では比較例１の電子写真感光体と比べてＴｉＯＰｃの含有量が少ないにも拘らず同等な感度が得られ、繰り返し特性やフォトメモリーが改善される。実施例４の電子写真感光体でも同様に、比較例３の電子写真感光体と比べて特性が改善される。一方、比較例２の電子写真感光体においては、ＴｉＯＰｃの含有量が少ない分だけ、比較例１の電子写真感光体よりもかなり感度が低下しており、また繰り返し特性やフォトメモリーの良化も少ない。
【００５４】
実施例５〜１３
実施例２において、ペリレン系化合物として化合物例１に代えて化合物例２〜１０を用いた他は、実施例２と全く同様にして実施例５〜１３に対応する電子写真感光体を作成した。
【００５５】
比較例４及び５
実施例２において、ペリレン系化合物としての化合物例１に代えて下記比較化合物例１及び２を用いた他は、実施例２と全く同様にして実施例５〜１３に対応する電子写真感光体を作成した。
比較化合物１
【化８】
0003715767.tif 000010
比較化合物２（下記化合物の１／１混合物、異性体）
【化９】
0003715767.tif 000011
【００５６】
実施例５〜１３及び比較例４、５で作成した電子写真感光体について、実施例１と同様の方法により感度、繰り返し使用時の電位変動量、フォトメモリーを測定した。結果を表３に示す。
【００５７】
【表３】
0003715767.tif 000012
【００５８】
この結果から、本発明の電子写真感光体は、いずれも感度を低下させることなく繰り返し特性やフォトメモリーが改善されることが知られる。他のペリレン系化合物を混合した比較例４及び５の電子写真感光体は、本発明の電子写真感光体ような特性は得られていない。
【００５９】
実施例１４
実施例１と同様にしてＴｉＯＰｃの分散液と化合物例１のペリレン系化合物の分散液とを別々に調製した。この際、顔料／結着樹脂の比率は１０／１０とした。実施例１と同様にして形成した下引き層の上にペリレン系化合物分散液を膜厚０．１μｍになるように塗工して、更にこの上にＴｉＯＰｃ分散液を膜厚０．２５μｍになるように塗工して電荷発生層を形成した。電荷輸送層は実施例１と同様にして形成し、電子写真感光体を作成した。
【００６０】
実施例１５
実施例１４におけるペリレン系化合物の分散液とＴｉＯＰｃの分散液の塗工の順序を逆にした他は、実施例１４と全く同様にして電子写真感光体を作成した。
【００６１】
実施例１４及び１５で作成した電子写真感光体について、実施例１の電子写真感光体の場合と同様の評価を行った。結果を表４に示す。なお比較のためにペリレン系化合物を電荷発生層に含有しない例の比較例１で作成した電子写真感光体の成績を併せて記載した。
【００６２】
【表４】
0003715767.tif 000013
【００６３】
この結果から知られるように、ＴｉＯＰｃを含有する電荷発生層と前記特定のペリレン系化合物を含有する電荷発生層を別個に積層して形成した場合でも、両方を混合して形成した場合と同様に繰り返し特性やフォトメモリーが改善されるが、感度等の点から、該ペリレン系化合物を含有する電荷発生層を導電性支持体側に設けた方がより好ましい。
【００６４】
実施例１６〜１９
実施例２で用いた電荷輸送物質をそれぞれ下記構造式の化合物に代えた他は、実施例２と全く同様にして電子写真感光体を作成した。実施例１６で用いた電荷輸送物質
【化１０】
0003715767.tif 000014
実施例１７で用いた電荷輸送物質
【化１１】
0003715767.tif 000015
実施例１８で用いた電荷輸送物質
【化１２】
0003715767.tif 000016
実施例１９で用いた電荷輸送物質
【化１３】
0003715767.tif 000017
【００６５】
比較例６〜９
比較例１で用いた電荷輸送物質をそれぞれ実施例１６−１９で用いた電荷輸送物質に代えた他は、比較例１と全く同様にして電子写真感光体を作成した。
【００６６】
実施例１６〜１９及び比較例６〜９で作成した電子写真感光体について評価した結果を表５に示す。
【表５】
0003715767.tif 000018
【００６７】
この結果から、実施例１６〜１９の電子写真感光体は、用いる電荷輸送物質に拘らず、所期の効果を奏することが知られる。
【００６８】
【発明の効果】
本発明の電子写真感光体は、電荷発生層にオキシチタニウムフタロシアニン及び特定のペリレン系化合物を含有させたことにより、繰り返し特性やフォトメモリーが改善され、高感度で高品位な画像が得られるという顕著な効果を奏する。
【図面の簡単な説明】
【図１】  オキシチタニウムフタロシアニンのＸ線回折図である。
【図２】  オキシチタニウムフタロシアニンのＸ線回折図である。
【図３】  合成例で得られたペリレン系化合物の赤外吸収スペクトルである。
【図４】  本発明の電子写真感光体の基本層構成図である。
【図５】  本発明の電子写真感光体の基本層構成図である。
【図６】  本発明の電子写真感光体の基本層構成図である。
【図７】  本発明の電子写真感光体の基本層構成図である。
【図８】  本発明の電子写真感光体の基本層構成図である。
【図９】  本発明の電子写真感光体の基本層構成図である。
【図１０】  本発明の電子写真感光体を有するプロセスカートリッジを有する電子写真装置の概略構成を示す図である。
【符号の説明】
１  電荷輸送層
２  オキシチタニウムフタロシアニンとペリレン系化合物を混合した電荷発生層
３  導電性支持体
４  ペリレン系化合物を含有する電荷発生層の基本層
５  オキシチタニウムフタロシアニンを含有する電荷発生層の基本層
６  本発明の電子写真感光体
７  軸
８  一次帯電手段
９  画像露光光
１０  現像手段
１１  転写手段
１２  転写材
１３  像定着手段
１４  クリーニング手段
１５  前露光光
１６  プロセスカートリッジ
１７  レール
【図１】
0003715767.tif 000020
【図２】
0003715767.tif 000021
【図３】
0003715767.tif 000022
【図４】
0003715767.tif 000023
【図５】
0003715767.tif 000024
【図６】
0003715767.tif 000025
【図７】
0003715767.tif 000026
【図８】
0003715767.tif 000027
【図９】
0003715767.tif 000028
【図１０】
0003715767.tif 000029